(57)【要約】  本発明は特に光学液晶データディスプレー（ＬＣＤ）を製造または一緒に粘着させるための感圧接着テープに関し、これは、上面と下面を有する。本感圧接着テープはまた上面と下面を有する担体フィルムも含んで成り、そして本感圧接着テープには上面と下面の両方に感圧接着層が備わっている。本感圧接着テープは、前記担体フィルムのブロッキング防止剤含有量が４０００ｐｐｍ未満でありかつ少なくとも１層の光吸収性色素層が前記担体フィルムと感圧接着層の間に存在することを特徴とする。【特許請求の範囲】
【請求項１】
上面と下面を有し、
更に、上面と下面を有する担体フィルムも含んで成り、
前記上面と下面の両方に各場合とも感圧接着層が備わっている、
感圧接着テープ、特に光学液晶ディスプレー（ＬＣＤ）を製造または接着結合させるための感圧接着テープであって、
担体フィルムのブロッキング防止剤含有量が４０００ｐｐｍ未満であり、かつ
各場合とも少なくとも１層の光吸収性色素層が前記担体フィルムと前記感圧接着層の間に存在する、
ことを特徴とする感圧接着テープ。
【請求項２】
前記担体フィルムのブロッキング防止剤含有量が１０００ｐｐｍ未満、好適には５００ｐｐｍ未満、特に好適には０ｐｐｍであることを特徴とする請求項１記載の感圧接着テープ。
【請求項３】
前記担体フィルムの面の中の少なくとも１つの面の粗さが好適には５０ｎｍより大から４００ｎｍ未満、特に３００ｎｍ未満であることを特徴とする前請求項の少なくとも１項記載の感圧接着テープ。
【請求項４】
前記担体フィルムの厚みが２５０μｍから４μｍ、好適には５０μｍから８μｍ、非常に好適には３６μｍから１２μｍの範囲であることを特徴とする前請求項の少なくとも１項記載の感圧接着テープ。
【請求項５】
前記担体フィルムの面の中の少なくとも１つの面に金属反射性被膜、特に金属被膜が与えられていることを特徴とする前請求項の少なくとも１項記載の感圧接着テープ。
【請求項６】
前記担体フィルムの両面に金属反射性被膜、特に金属被膜が与えられていることを特徴とする請求項３記載の感圧接着テープ。
【請求項７】
前請求項の少なくとも１項記載の感圧接着テープを製造する方法であって、前記担体フィルムの面の中の少なくとも１つの面の表面を感圧接着テープ製造前に粗くしておく、特にそれの粗さが好適には５０ｎｍより大から４００ｎｍ未満、好適には３００ｎｍ未満になるように粗くしておくことを特徴とする方法。
【請求項８】
前記粗さを、不織布および／または織布の加圧付着でおよび／または表面構造化ロールによる処理で得、そして粗さを適宜研磨で微調整することを特徴とする請求項７記載の方法。
【請求項９】
前記担体フィルムを粗くする前または後に、エッチング、コロナもしくはプラズマ処理および／または下塗り剤による処理で前以て処理しておくことを特徴とする請求項８記載の方法。
【請求項１０】
前記金属反射性被膜をスパッタリング（陰極噴霧塗装）で得ることを特徴とする請求項５または６の中の１項記載の感圧接着テープを製造するための請求項９記載の方法。
【請求項１１】
請求項１から５のいずれか１項記載または請求項６から９記載の方法で得ることができる感圧接着テープの使用であって、光学液晶ディスプレー（ＬＣＤ）を製造または接着結合させるための使用。
【請求項１２】
ＬＣＤガラスを接着結合させるための請求項１１記載の使用。
【請求項１３】
請求項１から６の少なくとも１項記載の感圧接着テープを含んで成る液晶ディスプレー（ＬＣＤ）。
【発明の詳細な説明】
【技術分野】
【０００１】
本発明は、特にＬＣディスプレーを製造または接着結合させるための多層担体構造を有しかつ光吸収特性を有する両面感圧接着テープに関する。
【背景技術】
【０００２】
工業化時代において、感圧接着テープは広く行き渡った加工補助具である。感圧接着テープを特にコンピューター産業で用いる時には、それに非常に厳格な要求が課せられる。そのような感圧接着テープは低い気体放出挙動を示す必要があるばかりでなく幅広い温度範囲に渡って用いるに適切であるべきでありかつ特定の光学特性を満足させるべきである。
【０００３】
１つの用途分野はＬＣディスプレーの分野であり、これはコンピューター、ＴＶ、ラップトップ、ＰＤＡ、携帯電話、デジタルカメラなどで必要とされている。
【０００４】
この分野では、スペーサーテープがＬＣディスプレーの周りで非常に頻繁に用いられるが、前記スペーサーテープは光を吸収する機能を有する。その意図は、一方において、光が外側からディスプレーに入り込まないようにすることにある。他方の意図は、光源から来る光がＬＣディスプレーの外側に出て行くことがないようにすることにある。図１に、光を吸収する両面黒色接着テープの原理を図式的に示す。
【０００５】
本産業における現在の傾向は、解像度がより高くて構成要素がより軽量でありかつ液晶ディスプレー（ＬＣディスプレー、ＬＣＤ）を更により大きくする傾向にある。このような傾向に関連してまた光源がより強力になりかつ効率が更により高くなってきているが、それによって、接着テープが示す光吸収特性に対する要求がより高くなっている。
【０００６】
この用途では現在一般に黒色の両面接着テープが用いられる。そのような接着テープおよびそれに必要な担体の製造には、いろいろな方策が存在する。
【０００７】
黒色の両面感圧接着テープを製造する１つの方策は、担体材料を着色することにある。電子工学産業では、ダイス切断性（ｄｉｅｃｕｔｔａｂｉｌｉｔｙ）が非常に良好なことからＰＥＴ担体を有する両面感圧接着テープの使用が非常に好まれている。ＰＥＴ担体はこれが光吸収性を達成するようにカーボンブラックまたは他の黒色顔料で着色される。そのような系は例えばｔｅｓａ（商標）５１９６５として現在商業的に入手可能である。そのような現存の方策の欠点は吸光度が低い点にある。担体層が非常に薄い時には、混合することができるカーボンブラックまたは他の黒色顔料の粒子の数が相対的に少しのみであり、その結果として、光を吸収する度合が完全ではない。裸眼およびまた比較的強力な光源（６００カンデラ以上の光度を有する）を用いて吸光度が充分でないことを決定することができる。
【０００８】
黒色の両面感圧接着テープを製造する別の方策は、共押出し加工を用いて２層もしくは３層担体材料を製造することに関する。一般的には押出し加工を用いて担体フィルムを製造する。そのような共押出し加工の結果として吸光機能を満足させるように通常の担体材料に加えて２番目および場合によりまた３番目の黒色層を共押出し加工することが行われている。そのような方策もまたいろいろな欠点を有する。例えば、押出し加工の場合、ブロッキング防止剤を用いる必要があるが、それは後でピンホールと呼ばれる穴を製品の中にもたらす。そのようなピンホールは光学的点欠陥部（光がそのような穴を通る）であり
、ＬＣＤが示す機能に悪影響を与える。
【０００９】
ブロッキングは、重合体フィルムなどが特定温度（ブロッキング点）以上の時に圧力が僅かのみであっても互いに粘着すると言った望まれない特性を意味する。ブロッキング防止剤（アンチブロッカー、アンチブロック）を用いてブロッキングに対抗することが行われる。
【００１０】
従って、ブロッキング防止剤は、冷流れまたは静電帯電の結果として起こるブロッキング、例えば熱可塑性重合体フィルム自身またはそれと他の材料とのブロッキングを防止するか或はその度合を低くする物質である。
【００１１】
例えばＰＥＴフィルムなどの製造工程で用いられるブロッキング防止剤は、通常、例えば二酸化ケイ素（例えばケイ素粒子）、ケイ質チョークまたは他のチョークおよびゼオライトなどである。
【００１２】
ブロッキング防止剤は、シート様の重合体フィルムが圧力および温度下で一緒に焼き付けを起こしてブロックを生じることがないようにすることを意図したものである。ブロッキング防止剤は典型的に熱可塑性プラスチック混合物に混合される。その後、その粒子がスペーサーとして機能する。
【００１３】
層の厚みによってさらなる問題が生じる、と言うのは、その２層または３層は最初にダイスで個別に成形され、従って、全体として実現可能な担体層の厚みは相対的に厚く、その結果として、そのフィルムは同様に相対的に厚くかつ柔軟性がなくなり、従って、それが接着させるべき表面に対して示す柔順性が劣る。その上、そのような黒色層も同様に相対的に厚くすべきである、と言うのは、そのようにしないと完全な吸光を実現することができないからである。さらなる欠点は、担体材料が示す機械的特性が変化する点にある、と言うのは、共押出し加工された少なくとも１層の黒色層の機械的特性が元々の担体材料（例えばＰＥＴ）のそれとは異なるからである。そのような２層変法の担体材料のさらなる欠点は、接着剤と共押出し加工担体材料の固定度合が異なる点にある。そのような場合、常に、両面接着テープの中に弱い点が存在する。
【００１４】
さらなる方策として、黒色に着色された被覆層で担体材料の片面または両面を覆う。そのような被覆は当該担体の片面または両面に対して実施可能である。そのような方策もまた多様な欠点を有する。一方として、欠陥部（ピンホール）が同様に容易に生じるが、これはフィルム押出し加工中にブロッキング防止剤によってもたらされ、これの上を被覆するのは不可能である。そのようなピンホールはＬＣディスプレーで最終的に使用する時に受け入れられないものである。その上、最大吸光特性も要求に相当しない、と言うのは、付着させる被膜は相対的に薄いからである。その場合、層の厚みにも同様に上限が存在する、と言うのは、そのようにしないと担体材料の機械的特性が変化すると言った欠点が生じるからである。
【００１５】
ＬＣディスプレーが進展するにつれて傾向も進展する。一方では、ＬＣディスプレーはより軽量かつまた薄くなり、それによって、解像度が更により高くかつ更により大きなディスプレーの要求が高まっている。
【００１６】
その理由で、ディスプレーのデザインが変わり、従って、光源の位置が益々ＬＣＤパネルに近くなり、その結果として、光がＬＣＤパネルの外側から境界域（「ブラインド領域」）に入り込む度合が高くなる危険性が大きくなってきている（図１参照）。従って、そのような進展に伴って、また、両面接着テープの濃淡特性（ブラックアウト特性）に課せられる要求も高くなっており、従って、黒色の接着テープを製造する新規な方策が求めら
れている。
【００１７】
ＬＣＤパネル用の光保護特性を有する両面接着テープが特許文献１に記述されている。金属層を担体フィルムの片面または両面に付着させることでその機能を達成しているが、また、加うるに、その担体フィルムを着色することも可能である。しかしながら、成された試みは担体フィルムの両面に金属被覆を受けさせることでピンホールの原因を相殺させることのみである。そのような方策を用いたのではピンホールは本質的になくならない。
【００１８】
ＬＣＤパネル用の同様に光保護特性を有する両面接着テープが特許文献２に記述されている。そこでもまた担体フィルムの片面または両面に金属層を付着させることでそのような機能を達成している。その上、その特許には着色接着剤も含まれている。特許文献１と同様に、それで成された試みは、担体フィルムの両面に金属被覆を受けさせることでピンホールの原因を相殺させることのみである。
【００１９】
従って、ＬＣＤディスプレーの接着結合およびそれらの製造に関して、この上に記述した欠点を持たないか或はその度合が低下した度合のみである両面ＰＳＡテープの必要性が継続して存在する。
【特許文献１】ＪＰ  ２００２−３５０６１２
【特許文献２】ＪＰ  ２００２−０２３６６３
【発明の開示】
【００２０】
本発明の目的は、使用時の点欠陥部（ピンホール）の影響を回避するか或はそれの度合を軽減しかつ光を充分に吸収し得る両面感圧接着テープを提供することにあった。
【００２１】
驚くべきことに、ブロッキング防止剤含有フィルムが本明細書の以下に示す種類の光吸収特性を有する特定の両面感圧接着テープの製造で担体材料として用いるに適することを見いだし、適切な前処理を用いるとそのような最終用途の達成し易さが改善され得ることは本分野の技術者に予想外であり、かつそのような様式で得た接着テープが従来技術に比べて所望の利点を有することは予想外である。特に驚くべきことに、光学特性に対する悪影響が全くないことを注目した。
【００２２】
従って、本発明は、上面と下面を有し、更に、上面と下面を有する担体フィルムも含んで成り、前記上面と下面の両方に各場合とも感圧接着層が備わっている感圧接着テープ、特に光学液晶ディスプレー（ＬＣＤ）を接着結合させるための感圧接着テープに関し、ここでは、前記担体フィルムのブロッキング防止剤含有量を４０００ｐｐｍ未満にし、かつ各場合とも少なくとも１層の光吸収性色素層を前記担体フィルムと前記感圧接着層の間に存在させる。
【００２３】
本感圧接着テープは両面に光吸収性色素層が存在することでこれ自身が光を吸収する特性を有する。
【００２４】
本発明の意味でブロッキング防止剤は、例えば特にシリカ粒子ばかりでなくまた例えば他の二酸化ケイ素、ケイ質チョークもしくは他のチョーク、またはゼオライトなどであり得る。
【００２５】
前記感圧接着層は同一または異なってもよい。
【００２６】
ブロッキング防止剤の量を少なくするか或は完全になくすと生じ得るピンホール欠陥部の数が少なくなるか或はなくなる。これをブロッキング防止剤の分率を＜１０００ｐｐｍ、好適には＜５００ｐｐｍ、非常に好適には０ｐｐｍにすることで改良様式で達成する。
【００２７】
前記担体フィルムの厚みを好適には４から２５０μｍ、より好適には８から５０μｍ、非常に好適には１２μｍから３６μｍの範囲にする。それを好適には透明または例えば着色の結果として半透明または低透過性にする。その使用する担体フィルムの少なくとも１つの面を有利には粗くする。この場合の好適な粗さは、好適には５０ｎｍ以上から４００ｎｍ未満、特に３００ｎｍ未満である。この粗さは例えばＡＦＭ（原子力顕微鏡）などで測定可能である。従って、前記粗さデータはＲＭＳ粗さであるとして理解されるべきである。本発明に従い、更に有利には、前記フィルムの両面を粗くしてもよく、その場合には、片面または両面が上述した有利な粗さ値を示すようにしてもよい。
【００２８】
本発明の有利な態様では、前記担体フィルムが有する面の中の１つの面に金属反射性（金属光沢および光反射）層を与える。有利なさらなるデザインでは、担体フィルムの両面に金属反射性層を与える。この金属反射性層は好適には金属被膜である。本発明の１つの好適な変法では、前記担体フィルムの両面に金属、例えばアルミニウムまたは銀などを蒸着させ、特に有利には、陰極噴霧被覆方法（スパッタリング）で金属を付着させる。その金属反射性層の厚みを好適には５ｎｍから２００ｎｍの範囲にする。
【００２９】
前記色素層は特に層厚が各場合とも好適には０．０１から５μｍの範囲の被膜である。本接着テープの両面に１番目の色素層と同様なさらなる色素層を存在させてもよい。その場合、それらの被膜の厚みを再び有利にはこの上に示した厚みにする。１つの非常に好適な変法では、前記色素層の中の少なくとも１層、特に最も外側の色素層を黒色にする。これらの色素層は化学的性質が異なってもよくかつ異なる色素顔料を含有していてもよく、その結果として、それらは有利に光を吸収する特性を有する。
【００３０】
前記ＰＳＡ層に持たせる厚みを好適には各場合とも５μｍから２５０μｍにする。本発明のさらなる構成は、本両面ＰＳＡテープ内の個々の層の層厚を独立して選択することができることであり、従って、例えば厚みが異なるＰＳＡ層を付着させることができる。
【００３１】
図２から５に本発明のＰＳＡテープの特定の有利な態様を明らかに示すことを意図するが、例示する例を選択する結果として不必要な制限を課すことを望むものでない。
【００３２】
本発明の１番目の有利な態様では、前記担体フィルムの両面に金属被膜を与える。この種類のＰＳＡテープを例として図２に示す。本発明のＰＳＡテープを、ブロッキング防止剤の分率が低いか或は含有量がゼロの担体フィルム層（ａ）、２層の金属反射性層（ｂ）、色素層（ｃ）および２層のＰＳＡ層（ｄ）および（ｄ’）で構成させるが、そのＰＳＡは互いに同じまたは異なってもよい。
【００３３】
本発明の２番目の好適な態様では、本発明のＰＳＡテープに図３に示す製品構造を持たせる。この場合、本両面ＰＳＡテープをブロッキング防止剤の分率が低いか或はそれを全く含有しない担体フィルム（ａ）、２層の金属反射性層（ｂ）、一方がもう一方の上を覆っている少なくとも２層の色素層（ｃ）および（ｃ’）および２層のＰＳＡ層（ｄ）および（ｄ’）で構成させるが、そのＰＳＡは互いに同じまたは異なってもよい。
【００３４】
本発明の好適なさらなる態様では、本発明のＰＳＡテープに図４に相当する製品構造を持たせる。この場合、本両面ＰＳＡテープをブロッキング防止剤の分率が低いか或はそれを全く含有しない担体フィルム（ａ）、片面のみに存在する金属反射性層（ｂ）、二重被
覆の色素層（ｃ）および２層のＰＳＡ層（ｄ）および（ｄ’）で構成させるが、そのＰＳＡは互いに同じまたは異なってもよい。
【００３５】
本発明の有利なさらなる態様では、本発明のＰＳＡテープに図５に従う製品構造を持たせる。この場合、本両面ＰＳＡテープをブロッキング防止剤の分率が低いか或はそれを全く含有しない担体フィルム（ａ）、１層の金属反射性層（ｂ）、一方がもう一方の上を覆っている少なくとも２層の色素層（ｃ）および（ｃ’）および２層のＰＳＡ層（ｄ）および（ｄ’）で構成させるが、そのＰＳＡは互いに同じまたは異なってもよい。
【００３６】
以下の本文に本発明のＰＳＡテープのより詳細な説明を示すが、その説明でこの上に例として挙げた態様を限定することを意図するものでない。
【００３７】
フィルム担体として、原則として、あらゆるフィルム状重合体担体を用いることができるが、特に有利には、透明な担体を用いる。従って、例えばポリエチレン、ポリプロピレン、ポリイミド、ポリエステル、ポリアミド、ポリメタアクリレート、フッ素化重合体フィルムなどを用いてもよい。１つの特に好適な変法では、ポリエステルフィルム、より好適にはＰＥＴ（ポリエチレンテレフタレート）フィルムを用いる。そのようなフィルムは張力がかかっていない形態または優先的方向を１つ以上有するフィルムであってもよい。延伸を１または２方向に受けさせることで優先的な方向を得る。
【００３８】
本発明のＰＳＡテープで用いるフィルムは、ブロッキング防止剤を含有するとしても分率が非常に低いフィルムである。そのような１つのフィルムの例は、例えばＭｉｔｓｕｂｉｓｈｉのＨｏｓｔａｐｈａｎ（商標）５０００シリーズのポリエステルフィルム（ＰＥＴ５２１１、ＰＥＴ５３３３、ＰＥＴ５２１０）などである。
【００３９】
特に非常に薄いＰＥＴフィルム（例えば厚みが１２μｍのフィルム）の製造では、そのＰＥＴフィルムの両面に金属による被覆を受けさせそしてそのフィルムのブロッキング防止剤含有量をゼロにするか或はブロッキング防止剤の分率を有意に低くするのが非常に有利である。ここに、ピンホールが無い点で特に良好な結果を得た。その上、１２μｍのＰＥＴフィルムを用いると本両面接着テープが非常に良好な接着特性を示し得ることから特に有利である、と言うのは、その場合のフィルムは非常に高い柔軟性を示すことで接着させるべき基質の表面粗さに良好に柔順し得るからである。
【００４０】
被膜または蒸着金属の固着を向上させる目的で前記フィルムに前処理を受けさせておくのが非常に有利である。そのフィルムにエッチング（例えばトリクロロ酢酸またはトリフルオロ酢酸による）、コロナまたはプラズマによる前処理を受けさせてもよいか或は下塗り剤（例えばＳａｒａｎ）を施してもよい。
【００４１】
その上、前記フィルムを着色顔料または色素粒子で着色することも可能である。例えば黒色の着色ではカーボンブラックが適切であり、白色の着色では二酸化チタン粒子が適切である。しかしながら、そのような顔料または粒子の直径は有利に常に前記担体フィルムの最終的層厚よりも小さくあるべきである。粒子を前記フィルム材料を基準にして５から４０重量％の分率で用いることで最適な着色を達成することができる。
【００４２】
前記フィルムに付着させる反射性、従ってまた光吸収性層も特に前記フィルムの片面もしくは両面に金属、例えばアルミニウムまたは銀などによる蒸着被覆を受けさせることで生じさせる。そのアルミニウムまたは銀を前記フィルムに有利には非常に均一に付着させる。そのような金属層の使用は担体材料を光が通り抜けないようにするか或は通り抜ける度合を低くすると言った効果を有する。加うるに、それは前記担体フィルムの表面粗さを相殺する可能性もある。
【００４３】
前記色素層はいろいろな機能を満たし得る。本発明の１つの有利な変法では、そのような着色層は外部の光を完全に吸収する機能を有する。その場合の両面ＰＳＡテープが３００−８００ｎｍの波長範囲を透過する度合は＜０．５％、より好適には＜０．１％、非常に好適には＜０．０１％である。１つの好適な態様では、黒色被膜を色素層として用いることでそれを達成する。その層を好適には被覆材料マトリクス（硬化した結合剤マトリクス、好適には熱硬化系であるが、また放射線で硬化する系も可能である）で構成させて、着色顔料をその被覆材料マトリクスの中に混合する。使用可能な被覆材料の例には、ポリエステル、ポリウレタン、ポリアクリレートまたはポリメタアクリレート（本分野の技術者に公知の被覆用添加剤が入っている）が含まれ得る。本発明の非常に好適な１つの態様における着色顔料は黒色であり、カーボンブラックまたはグラファイト粒子を色素粒子として結合剤マトリクスの中に混合するのが好適である。添加剤の濃度を非常に高く（＞２０重量％）すると、その添加剤はもたらされる光吸収度を完全にする効果を有するばかりでなくまた追加的に導電性も与え、その結果として、そのような本発明の両面ＰＳＡテープは同様に帯電防止特性も有する。そのような黒色層（これを好適には色素層の外側に位置させる）が示す吸光特性を向上させる目的で、さらなる色素層、好適には更に内側に向かって位置する色素層に白色顔料を入れることも同様に可能である。適切な白色顔料は好適には二酸化チタン顔料である。
【００４４】
１つの好適な態様では、本発明のＰＳＡテープの両面に同じＰＳＡ層を位置させる。しかしながら、１つの特定手順では、また、ＰＳＡテープの上面と下面のＰＳＡを層厚および／または化学組成の点で互いに異ならせるのも有利であり得る。そのようにして、例えばそれが異なる感圧接着特性を示すようにすることができる。本発明の両面ＰＳＡテープで用いるＰＳＡ系はアクリレート、天然ゴム、合成ゴム、シリコンまたはＥＶＡ接着剤である。本ＰＳＡテープの両面が示す反射を非常に高くすべき場合には、本ＰＳＡテープの少なくともその面が好適には高い透過性を示すようにすべきである。しかしながら、また、原則として、本分野の技術者に公知のさらなるＰＳＡを用いることも可能である。
【００４５】
天然ゴム接着剤の場合、分子量（重量平均）が約１０００００ダルトン以上、好適には５０００００ダルトン以上になるように天然ゴムに製粉を受けさせた後、添加剤を添加する。
【００４６】
ゴム／合成ゴムを接着剤の出発材料として用いる場合、幅広く多様であり得る。天然ゴムもしくは合成ゴムまたは天然ゴムおよび／または合成ゴムの所望混合物のいずれも使用可能であり、天然ゴム１種または２種以上は、原則として、要求される純度および粘度に従って、入手可能なあらゆるグレード、例えばクレープ、ＲＳＳ、ＡＤＳ、ＴＳＲまたはＣＶグレードなどから選択可能であり、そして合成ゴム１種または２種以上は、ランダムに共重合させたスチレン−ブタジエンゴム（ＳＢＲ）、ブタジエンゴム（ＢＲ）、合成ポリイソプレン（ＩＲ）、ブチルゴム（ＩＩＲ）、ハロゲン化ブチルゴム（ＸＩＩＲ）、アクリレートゴム（ＡＣＭ）、エチレン−酢酸ビニル共重合体（ＥＶＡ）およびポリウレタンおよび／またはこれらの混合物の群から選択可能である。
【００４７】
更に好適には、そのようなゴムの加工特性を向上させる目的で、それらに熱可塑性弾性重合体を弾性重合体全体の分率を基準にして１０から５０重量％の重量分率で添加してもよい。現時点では、特に、代表例として、特に相溶し得るスチレン−イソプレン−スチレン（ＳＩＳ）およびスチレン−ブタジエン−スチレン（ＳＢＳ）の種類を挙げることができる。
【００４８】
独創的に好適な１つの態様では、アクリレート系ＰＳＡおよび／またはメタアクリレート系ＰＳＡを用いる。
【００４９】
（メタ）アクリレート系ＰＳＡはフリーラジカル付加重合で得ることができ、これを、少なくとも５０重量％の度合で、下記の一般式：
【００５０】
【化１】
2008521990.tif 000002
【００５１】
［式中、Ｒ１はＨまたはＣＨ３であり、そして基Ｒ２は、ＨまたはＣＨ３であるか、或は炭素原子数が１−３０の分枝もしくは非分枝飽和アルキル基の群から選択される］
で表される化合物の群の少なくとも１種のアクリル系単量体で構成させる。
【００５２】
この単量体の選択を好適には結果として生じる重合体を室温以上の温度でＰＳＡとして用いることができるように行い、特に結果として生じる重合体が感圧接着特性を持つように行う。
【００５３】
本発明のさらなる態様では、共重合用単量体組成物の選択をＰＳＡを熱で活性化し得るＰＳＡとして用いることができるように行う。
【００５４】
好適には、式ＣＨ２＝ＣＨ（Ｒ１）（ＣＯＯＲ２）［式中、Ｒ１はＨまたはＣＨ３であり、そしてＲ２は、炭素原子数が１−２０のアルキル鎖またはＨである］で表されるアクリル酸エステルおよび／またはメタアクリル酸エステルおよび／またはこれらの遊離酸で構成させた単量体混合物を重合させることで、そのような重合体を得ることができる。
【００５５】
用いるポリアクリレートに持たせるモル質量（重量平均）Ｍｗは好適にはＭｗ≧２０００００ｇ／モルである。
【００５６】
非常に好適な一例として、炭素原子数が４から１４、好適には炭素原子数が４から９のアルキル基を有するアクリル酸エステルおよびメタアクリル酸エステルで構成させたアクリル系もしくはメタアクリル系単量体を用いる。具体例は、この列挙で限定することを望むものでないが、アクリル酸メチル、メタアクリル酸メチル、アクリル酸エチル、アクリル酸ｎ−ブチル、メタアクリル酸ｎ−ブチル、アクリル酸ｎ−ペンチル、アクリル酸ｎ−ヘキシル、アクリル酸ｎ−ヘプチル、アクリル酸ｎ−オクチル、メタアクリル酸ｎ−オクチル、アクリル酸ｎ−ノニル、アクリル酸ラウリル、アクリル酸ステアリル、アクリル酸ベヘニル、そしてそれらの分枝異性体、例えばアクリル酸イソブチル、アクリル酸２−エチルヘキシル、メタアクリル酸２−エチルヘキシル、アクリル酸イソオクチルおよびメタアクリル酸イソオクチルなどである。
【００５７】
使用可能なさらなる種類の化合物は、橋渡しされていてもよい（ｂｒｉｄｇｅｄ）炭素原子数が少なくとも６のシクロアルキルアルコールの単官能アクリル酸エステルおよび／またはメタアクリル酸エステルである。そのようなシクロアルキルアルコールはまたＣ１−６アルキル基、ハロゲン原子またはシアノ基などで置換されていてもよい。具体例は、メタアクリル酸シクロヘキシル、アクリル酸イソボルニル、メタアクリル酸イソボルニルおよびアクリル酸３，５−ジメチルアダマンチルである。
【００５８】
１つの手順では、極性基、例えばカルボキシル基、スルホン酸、ホスホン酸、ヒドロキシル基、ラクタム、ラクトン、Ｎ−置換アミド、Ｎ−置換アミン、カルバメート、エポキ
シ、チオール、アルコキシ、シアノ基、エーテルなどを持つ単量体を用いる。
【００５９】
中程度に塩基性の単量体は、例えば、Ｎ，Ｎ−ジアルキル置換アミド類、例えばＮ，Ｎ−ジメチルアクリルアミド、Ｎ，Ｎ−ジメチルメタアクリルアミド、Ｎ−ｔ−ブチルアクリルアミド、Ｎ−ビニルピロリドン、Ｎ−ビニルラクタム、メタアクリル酸ジメチルアミノエチル、アクリル酸ジメチルアミノエチル、メタアクリル酸ジエチルアミノエチル、アクリル酸ジエチルアミノエチル、Ｎ−メチロールメタアクリルアミド、Ｎ−（ブトキシメチル）メタアクリルアミド、Ｎ−メチロールアクリルアミド、Ｎ−（エトキシメチル）アクリルアミド、Ｎ−イソプロピルアクリルアミドなどであるが、この列挙は完全ではない。
【００６０】
好適なさらなる例は、アクリル酸ヒドロキシエチル、アクリル酸ヒドロキシプロピル、メタアクリル酸ヒドロキシエチル、メタアクリル酸ヒドロキシプロピル、アリルアルコール、無水マレイン酸、無水イタコン酸、イタコン酸、メタアクリル酸グリセリジル、アクリル酸フェノキシエチル、メタアクリル酸フェノキシエチル、メタアクリル酸２−ブトキシエチル、アクリル酸２−ブトキシエチル、メタアクリル酸シアノエチル、アクリル酸シアノエチル、メタアクリル酸グリセリル、メタアクリル酸６−ヒドロキシヘキシル、酢酸ビニル、アクリル酸テトラヒドロフルフリル、β−アクリロイルオキシプロピオン酸、トリクロロアクリル酸、フマル酸、クロトン酸、アコニチン酸およびジメチルアクリル酸であるが、この列挙は完全ではない。
【００６１】
１つの非常に好適なさらなる手順では、ビニルエステル、ビニルエーテル、ハロゲン化ビニル、ハロゲン化ビニリデン、そして芳香環をα位に有するビニル化合物および複素環をα位に有するビニル化合物を単量体として用いる。ここでも再び、排他的ではないが、下記のいくつかの例を挙げることができる：酢酸ビニル、ビニルホルムアミド、ビニルピリジン、エチルビニルエーテル、塩化ビニル、塩化ビニリデンおよびアクリロニトリル。
【００６２】
その上、有利な手順として、共重合し得る二重結合を有する光開始剤を用いてもよい。適切な光開始剤にはＮｏｒｒｉｓｈ  ＩおよびＩＩ型の光開始剤［Ｎｏｒｒｉｓｈ  Ｉ型の反応：カルボニル化合物の光断片化（α開裂）によってアシルラジカルとアルキルラジカルが生じる；Ｎｏｒｒｉｓｈ  ＩＩ型の反応：カルボニル基が光化学的に励起することで誘発されてカルボニル基に対してγ位に位置する水素原子が分子内で引き抜かれることでジラジカルが生じ、それが分解してエノールとアルケンが生じる（β開裂）か或は環化してシクロブタノールが生じる］が含まれる。その例には、ベンゾインのアクリレートおよびアクリレート化ベンゾフェノン［ＵＣＢから入手可能（Ｅｂｅｃｒｙｌ  Ｐ  ３６（商標））］が含まれる。原則として、紫外線照射下のフリーラジカル機構で重合体を架橋させ得ることが本分野の技術者に知られている如何なる光開始剤も共重合させることができる。
【００６３】
好適な別の手順では、その記述した共重合用単量体を高い静的ガラス転移温度を与える単量体と混合する。適切な成分には芳香族ビニル化合物が含まれ、その一例はスチレンであり、この場合の芳香核は好適にはＣ４からＣ１８単位で構成されておりかつまたヘテロ原子を含有していてもよい。特に好適な例は４−ビニルピリジン、Ｎ−ビニルフタルイミド、メチルスチレン、３，４−ジメトキシスチレン、４−ビニル安息香酸、アクリル酸ベンジル、メタアクリル酸ベンジル、アクリル酸フェニル、メタアクリル酸フェニル、アクリル酸ｔ−ブチルフェニル、メタアクリル酸ｔ−ブチルフェニル、アクリル酸４−ビフェニリル、メタアクリル酸４−ビフェニリル、アクリル酸２−ナフチル、メタアクリル酸２−ナフチル、そしてこのような単量体の混合物であるが、この列挙は完全ではない。
【００６４】
芳香族の分率を高くすると、結果として、ＰＳＡが示す屈折率が高くなる。
【００６５】
さらなる進展では、前記ＰＳＡに樹脂を混合してもよい。添加可能な粘着付与樹脂として、本分野の技術者に公知の粘着付与樹脂を用いることができる。挙げることができる代表例には、ピネン樹脂、インデン樹脂およびロジン、これらの不均化誘導体、水添誘導体、重合誘導体、エステル化誘導体および塩、脂肪族および芳香族炭化水素樹脂、テルペン樹脂およびテルペン−フェノール樹脂、およびまたＣ５、Ｃ９および他の炭化水素樹脂が含まれる。結果として生じる接着剤の特性を要求に従って調整する目的で前記およびさらなる樹脂の如何なる所望組み合わせも使用可能である。一般的に言って、当該ポリアクリレートに相溶（溶解）し得る如何なる樹脂も使用可能であり、特に、脂肪族、芳香族およびアルキル芳香族炭化水素樹脂、１種類のみの単量体が基になった炭化水素樹脂、水添炭化水素樹脂、官能性炭化水素樹脂および天然樹脂の全部を言及することができる。
【００６６】
ここでも、同様に、好適には、当該重合体と高度に相溶し得る透明な樹脂を用いて透明性を向上させる。水添もしくは部分水添樹脂がしばしばそのような特性を特徴として有する。
【００６７】
加うるに、場合により、可塑剤、さらなる充填材（例えば繊維、カーボンブラック、酸化亜鉛、チョーク、固体または中空ガラス球、他の材料で出来ている微細球、シリカ、ケイ酸塩など）、核形成剤、導電性材料、例えば共役重合体、ドーパントが添加されている共役重合体、金属顔料、金属粒子、金属塩、グラファイトなど、膨張剤、配合剤および／または老化抑制剤（例えば一次および二次抗酸化剤の形態または光安定剤の形態）を添加することも可能である。
【００６８】
本発明のＰＳＡテープの別の態様では、前記ＰＳＡを同様に充填材としての光吸収性粒子、例えば黒色顔料またはカーボンブラック粒子もしくはグラファイト粒子などと混合してもよい。
【００６９】
加うるに、架橋剤および架橋促進剤を混合することも可能である。電子ビーム架橋および紫外線架橋に適した架橋剤の例には、二官能もしくは多官能のアクリレート、二官能もしくは多官能のイソシアネート（ブロック形態のそれらを包含）および二官能もしくは多官能のエポキシドが含まれる。加うるに、また、熱で活性化し得る架橋剤、例えばルイス酸、金属キレート化物または多官能イソシアネートなどを添加しておくことも可能である。
【００７０】
場合により紫外光で架橋させる場合、前記ＰＳＡに紫外線を吸収する光開始剤を添加することも可能である。非常に有効に用いる有用な光開始剤は、ベンゾインのエーテル、例えばベンゾインのメチルエーテルおよびベンゾインのイソプロピルエーテルなど、置換アセトフェノン、例えば２，２−ジエトキシアセトフェノン［Ｃｉｂａ  Ｇｅｉｇｙ（商標）からＩｒｇａｃｕｒｅ  ６５１（商標）として入手可能］、２，２−ジメトキシ−２−フェニル−１−フェニルエタノン、ジメトキシヒドロキシアセトフェノンなど、置換α−ケトール、例えば２−メトキシ−２−ヒドロキシプロピオフェノンなど、芳香族スルホニルクロライド、例えば２−ナフチルスルホニルクロライドなど、そして光活性オキシム、例えば１−フェニル−１，２−プロパンジオンの２−（Ｏ−エトキシカルボニル）オキシムなどである。
【００７１】
使用可能な前記光開始剤および他の光開始剤およびまたＮｏｒｒｉｓｈ  ＩまたはＮｏｒｒｉｓｈ  ＩＩ型の他の光開始剤は、下記の基：ベンゾフェノン、アセトフェノン、ベンジル、ベンゾイン、ヒドロキシアルキルフェノン、フェニルシクロヘキシルケトン、アントラキノン、トリメチルベンゾイルホスフィンオキサイド、メチルチオフェニルモルホリンケトン、アミノケトン、アゾベンゾイン、チオキサントン、ヘキサアリールビスイミ
ダゾール、トリアジンまたはフルオレノンを含有している可能性があり、前記基は各々が追加的に１つ以上のハロゲン原子および／または１つ以上のアルキルオキシ基および／または１つ以上のアミノ基もしくはヒドロキシ基で置換されている可能性がある。
【００７２】
アクリレート系ＰＳＡの調製は下記の如く実施可能である：
重合では、単量体を、結果として生じる重合体がＰＳＡとして室温以上の温度で使用可能なように選択する。この上で行った所見に従って、ＰＳＡに好適な重合体ガラス転移温度Ｔｇ≦２５℃を達成する目的で、Ｆｏｘ式（Ｅ１）［Ｔ．Ｇ．Ｆｏｘ、Ｂｕｌｌ．Ａｍ．Ｐｈｙｓ．Ｓｏｃ．１（１９５６）１２３を参照］に従い、結果として生じる重合体が所望のＴｇを示すように単量体を選択しかつ有利には単量体混合物の量的組成もそのように選択するのが非常に好適である。
【００７３】
【数１】
2008521990.tif 000003
【００７４】
前記式中、ｎは、使用した単量体の連続数（ｓｅｒｉａｌ  ｎｕｍｂｅｒ）を表し、ｗｎは、個々の単量体ｎの質量分率（重量％）を表し、そしてＴｇ，ｎは、個々の単量体ｎから作られたホモ重合体のそれぞれが示すガラス転移温度（Ｋ）を表す。
【００７５】
ポリ（メタ）アクリレート系ＰＳＡを調製する時、通常のフリーラジカル重合を実施するのが有利である。重合をフリーラジカルで進行させる場合、また、さらなるフリーラジカル開始剤、特に熱で分解してフリーラジカルを発生するアゾもしくはパーオキソ開始剤も含有させた開始剤系を重合で用いる方が好適である。しかしながら、原則として、アクリレートに関する技術を有する技術者に良く知られている通常のあらゆる開始剤が適切である。Ｃ中心ラジカルの発生がＨｏｕｂｅｎ  Ｗｅｙｌ  Ｍｅｔｈｏｄｅｎ  ｄｅｒ  Ｏｒｇａｎｉｓｃｈｅｎ  Ｃｈｅｍｉｅ、Ｅ  １９ａ巻、６０−１４７頁に記述されている。このような方法も同様に優先的に用いる。
【００７６】
フリーラジカル源の例は過酸化物、ヒドロパーオキサイドおよびアゾ化合物であり、ここで挙げることができる典型的なフリーラジカル開始剤のいくつかの非限定例には、ペルオキソ二硫酸カリウム、ジベンゾイルパーオキサイド、クメンヒドロパーオキサイド、シクロヘキサノンパーオキサイド、ジ−ｔ−ブチルパーオキサイド、アゾジイソブチロニトリル、シクロヘキシルスルホニルアセチルパーオキサイド、ジイソプロピルパーカーボネート、過カプリル酸ｔ−ブチルおよびベンズピナコールが含まれる。非常に好適な１つの変法で用いるフリーラジカル開始剤は、１，１’−アゾビス（シクロヘキサンカルボニトリル）［ＤｕＰｏｎｔのＶａｚｏ  ８８（商標）］またはアゾジイソブチロニトリル（ＡＩＢＮ）である。
【００７７】
フリーラジカル重合で生じさせるＰＳＡの平均分子量（重量平均）Ｍｗを、非常に好適には、それが２０００００から４００００００ｇ／モルの範囲内になるように選択し、特に弾性のある導電性ホットメルト（ｈｏｔ−ｍｅｌｔ）ＰＳＡとして更に用いる場合には、４０００００から１４０００００ｇ／モルの平均分子量Ｍｗを有するＰＳＡを生じさせる。この平均分子量はサイズエクスクルージョンクロマトグラフィー（ｓｉｚｅ  ｅｘｃｌｕｓｉｏｎ  ｃｈｒｏｍａｔｏｇｒａｐｈｙ）（ＧＰＣ）またはマトリックス補助レーザー脱離／イオン化質量分光測定（ｍａｔｒｉｘ−ａｓｓｉｓｔｅｄ  ｌａｓｅｒ  ｄｅｓｏｒｐｔｉｏｎ／ｉｏｎｉｚａｔｉｏｎ  ｍａｓｓ  ｓｐｅｃｔｒｏｍｅｔｒｙ）（ＭＡＬＤＩ−ＭＳ）で測定した分子量である。
【００７８】
この重合は無溶媒でか、１種以上の有機溶媒の存在下でか、水の存在下でか、或は有機溶媒と水の混合物中で実施可能である。この目的は溶媒の使用量を最小限にすることにある。適切な有機溶媒は純粋なアルカン（例えばヘキサン、ヘプタン、オクタン、イソオクタン）、芳香族炭化水素（例えばベンゼン、トルエン、キシレン）、エステル（例えば酢酸エチル、プロピル、ブチルもしくはヘキシル）、ハロゲン置換炭化水素（例えばクロロベンゼン）、アルカノール（例えばメタノール、エタノール、エチレングリコール、エチレングリコールのモノメチルエーテル）、エーテル（例えばジエチルエーテル、ジブチルエーテル）またはこれらの混合物である。反応混合物が単量体変換中に均一相の形態で存在することを確保する目的で、水性重合反応に水混和性もしくは親水性の共溶媒を添加することも可能である。本発明で有利に使用可能な共溶媒は、下記の群：脂肪族アルコール、グリコール、エーテル、グリコールエーテル、ピロリジン、Ｎ−アルキルピロリジノン、Ｎ−アルキルピロリドン、ポリエチレングリコール、ポリプロピレングリコール、アミド、カルボン酸およびこれらの塩、エステル、有機スルフィド、スルホキサイド、スルホン、アルコール誘導体、ヒドロキシエーテル誘導体、アミノアルコール、ケトンなど、そしてまたこれらの誘導体および混合物から成る群から選択した共溶媒である。
【００７９】
重合時間は変換率および温度に応じて２から７２時間の範囲である。選択可能な反応温度が高ければ高いほど、即ち反応混合物の熱安定性が高ければ高いほど、短い反応時間を選択することができる。
【００８０】
重合の開始に関して、熱で分解する開始剤を用いる場合には熱の導入が必須である。そのような開始剤の場合、開始剤の種類に応じて５０から１６０℃に加熱すると重合が始まり得る。
【００８１】
（メタ）アクリレート系ＰＳＡの調製では、また、それの重合を無溶媒で実施するのも有利であり得る。この場合に用いるに特に適した技術は予備重合技術である。紫外光を用いて重合を開始させるが、それを起こさせるのはほんの約１０−３０％の低い変換率までである。次に、その結果として生じた重合体シロップを例えば溶着させることなどでフィルム［最も簡単なケースでは氷立方体］を生じさせた後、水中で重合させて高い変換率に至らせてもよい。次に、そのペレットをアクリレート系ホットメルト接着剤として用いてもよいが、溶融操作の場合、当該ポリアクリレートと相溶し得るフィルム材料の使用が特に好適である。この調製方法では、熱伝導性材料を重合前または後に添加することも同様に可能である。
【００８２】
ポリ（メタ）アクリレート系ＰＳＡの別の有利な製造方法はアニオン重合方法である。この場合に使用可能な反応媒体には、好適には不活性な溶媒、例えば脂肪族および環状脂肪族炭化水素など、または芳香族炭化水素などが含まれる。
【００８３】
その場合のリビング重合体は一般に構造ＰＬ（Ａ）−Ｍｅ［ここで、ＭｅはＩ族の金属、例えばリチウム、ナトリウムまたはカリウムなどであり、そしてＰＬ（Ａ）は、アクリレート単量体に由来する成長する重合体である］で表される。開始剤濃度と単量体濃度の比率を用いて、調製下の重合体のモル質量を制御する。適切な重合開始剤の例には、ｎ−プロピルリチウム、ｎ−ブチルリチウム、ｓ−ブチルリチウム、２−ナフチルリチウム、シクロヘキシルリチウムおよびオクチルリチウムが含まれるが、この列挙は完全さを主張するものでない。その上、サマリウム錯体が基になった開始剤もアクリレートの重合で公知であり（Ｍａｃｒｏｍｏｌｅｃｕｌｅｓ、１９９５、２８、７８８６）、それをここで用いることも可能である。
【００８４】
更に、また、二官能開始剤、例えば１，１，４，４−テトラフェニル−１，４−ジリチオブタンまたは１，１，４，４−テトラフェニル−１，４−ジリチオイソブタンなどを用
いることも可能である。共開始剤の使用も同様に可能である。適切な共開始剤には、ハロゲン化リチウム、アルカリ金属のアルコキサイドおよびアルキルアルミニウム化合物が含まれる。非常に好適な１つの変法では、アクリレート単量体、例えばアクリル酸ｎ−ブチルおよびアクリル酸２−エチルヘキシルなどの重合が直接起こり得るように配位子および共開始剤を選択し、それによって、相当するアルコールとのエステル交換によって単量体が重合体内に生じることがないようにすべきである。
【００８５】
狭い分子量分布を示すポリ（メタ）アクリレート系ＰＳＡを生じさせるに適した方法には、また、制御フリーラジカル（ｃｏｎｔｒｏｌｌｅｄ  ｆｒｅｅ  ｒａｄｉｃａｌ）重合方法も含まれる。その場合には、重合で、一般式：
【００８６】
【化２】
2008521990.tif 000004
【００８７】
［式中、
Ｒ§およびＲ＃は、互いに独立して選択されるか或は同じであり、下記から選択される：
−  分枝および非分枝のＣ１からＣ１８アルキル基、Ｃ３からＣ１８アルケニル基、Ｃ３からＣ１８アルキニル基、
−  Ｃ１からＣ１８アルコキシ基、
−  少なくとも１個のＯＨ基もしくはハロゲン原子もしくはシリルエーテルで置換されているＣ３からＣ１８アルキニル基、Ｃ３からＣ１８アルケニル基、Ｃ１からＣ１８アルキル基、
−  酸素原子および／またはＮＲ＊基［Ｒ＊は任意の基（特に有機基）である］を炭素鎖中に少なくとも１個有するＣ２−Ｃ１８ヘテロアルキル基、
−  少なくとも１個のエステル基、アミン基、カーボネート基、シアノ基、イソシアノ基および／またはエポキシ基および／または硫黄で置換されているＣ３−Ｃ１８アルキニル基、Ｃ３−Ｃ１８アルケニル基、Ｃ１−Ｃ１８アルキル基、
−  Ｃ３−Ｃ１２シクロアルキル基、
−  Ｃ６−Ｃ１８アリールもしくはベンジル基、
−  水素］
で表される制御剤（ｃｏｎｔｒｏｌ  ｒｅａｇｅｎｔ）の使用が好適である。
【００８８】
種類（Ｉ）の制御剤を好適には下記の更に限定した化合物で構成させる：
前記式中のハロゲン原子は好適にはＦ、Ｃｌ、ＢｒまたはＩ、より好適にはＣｌおよびＢｒである。いろいろな置換基中の卓越して適切なアルキル、アルケニルおよびアルキニル基には直鎖および分枝鎖の両方が含まれる。
【００８９】
炭素原子を１から１８個含有するアルキル基の例はメチル、エチル、プロピル、イソプロピル、ブチル、イソブチル、ｔ−ブチル、ペンチル、２−ペンチル、ヘキシル、ヘプチル、オクチル、２−エチルヘキシル、ｔ−オクチル、ノニル、デシル、ウンデシル、トリデシル、テトラデシル、ヘキサデシルおよびオクタデシルである。
【００９０】
炭素原子数が３から１８のアルケニル基の例はプロペニル、２−ブテニル、３−ブテニル、イソブテニル、ｎ−２，４−ペンタジエニル、３−メチル−２−ブテニル、ｎ−２−
オクテニル、ｎ−２−ドデセニル、イソドデセニルおよびオレイルである。
【００９１】
炭素原子数が３から１８のアルキニルの例はプロピニル、２−ブチニル、３−ブチニル、ｎ−２−オクチニルおよびｎ−２−オクタデシニルである。
【００９２】
ヒドロキシ置換アルキル基の例はヒドロキシプロピル、ヒドロキシブチルおよびヒドロキシヘキシルである。
【００９３】
ハロゲン置換アルキル基の例はジクロロブチル、モノブロモブチルおよびトリクロロヘキシルである。
【００９４】
酸素原子を炭素鎖中に少なくとも１個有する適切なＣ２−Ｃ１８ヘテロアルキル基の例は−ＣＨ２−ＣＨ２−Ｏ−ＣＨ２−ＣＨ３である。
【００９５】
Ｃ３−Ｃ１２シクロアルキル基の例にはシクロプロピル、シクロペンチル、シクロヘキシルおよびトリメチルシクロヘキシルが含まれる。
【００９６】
Ｃ６−Ｃ１８アリール基の例にはフェニル、ナフチル、ベンジル、４−ｔ−ブチルベンジル、および他の置換フェニル、例えばエチル、トルエン、キシレン、メシチレン、イソプロピルベンゼン、ジクロロベンゼンまたはブロモトルエンが含まれる。
【００９７】
この上の列挙は単に個々の群の化合物の例として示したものであり、決して完全さを主張するものでない。
【００９８】
また、制御剤として使用可能な他の化合物には、下記の種類：
【００９９】
【化３】
2008521990.tif 000005
【０１００】
［ここで、Ｒ§およびＲ＃はこの上で定義した通りであり、そしてＲ＆も再びＲ§およびＲ＃から独立して、これらの基に関して上に示した基から選択可能である］
の化合物が含まれる。
【０１０１】
通常の「ＲＡＦＴ」方法の場合には、非常に狭い分子量分布がもたらされるように重合を一般にほんの低い変換率に到達するまで実施する（ＷＯ  ９８／０１４７８  Ａ１を参照）。しかしながら、そのような重合体は変換率が低い結果としてＰＳＡ、特にホットメルト用ＰＳＡとして用いるのは不可能である、と言うのは、残存単量体が高い分率で存在することから技術的接着特性に悪影響が生じ、濃縮工程で残存する単量体が溶媒再循環液に混入しかつ相当する自己接着テープが非常に高い気体放出挙動を示すであろうからである。特に好適な１つの手順では、そのように変換率が低いと言った欠点を回避する目的で、重合を２回以上開始させる。
【０１０２】
さらなる制御フリーラジカル重合方法として、ニトロキサイド制御重合を実施することも可能である。好ましい手順では、フリーラジカルを安定にする目的で、タイプ（Ｖａ）または（Ｖｂ）のニトロキサイド：
【０１０３】
【化４】
2008521990.tif 000006
【０１０４】
［ここで、Ｒ３、Ｒ４、Ｒ５、Ｒ６、Ｒ７、Ｒ８、Ｒ９およびＲ１０は、互いに独立して、下記の化合物または原子を表す：
ｉ）ハライド、例えば塩素、臭素またはヨウ素など、
ｉｉ）飽和、不飽和および芳香族であってもよい炭素原子数が１から２０の直鎖、分枝、環状および複素環式炭化水素、
ｉｉｉ）エステル−ＣＯＯＲ１１、アルコキサイド−ＯＲ１２および／またはホスホネート−ＰＯ（ＯＲ１３）２［ここで、Ｒ１１、Ｒ１２またはＲ１３は群ｉｉ）の基を表す］を用いる。
【０１０５】
タイプ（Ｖａ）または（Ｖｂ）の化合物をまた如何なる種類の重合体鎖に結合させてもよく（主に、上述したラジカルの少なくとも１つが前記種類の重合体鎖を構成するように）、従って、それらをポリアクリレート系ＰＳＡの合成で用いることも可能である。
【０１０６】
より好適には、下記の種類の化合物を重合で制御調節剤（ｃｏｎｔｒｏｌｌｅｄ  ｒｅｇｕｌａｔｏｒｓ）として用いる：
・  ２，２，５，５−テトラメチル−１−ピロリジニルオキシル（ＰＲＯＸＹＬ）、３−カルバモイル−ＰＲＯＸＹＬ、２，２−ジメチル−４，５−シクロヘキシル−ＰＲＯＸＹＬ、３−オキソ−ＰＲＯＸＹＬ、３−ヒドロキシルイミン−ＰＲＯＸＹＬ、３−アミノメチル−ＰＲＯＸＹＬ、３−メトキシ−ＰＲＯＸＹＬ、３−ｔ−ブチル−ＰＲＯＸＹＬ、３，４−ジ−ｔ−ブチル−ＰＲＯＸＹＬ、
・  ２，２，６，６−テトラメチル−１−ピペリジニルオキシ（ＴＥＭＰＯ）、４−ベンゾイルオキシ−ＴＥＭＰＯ、４−メトキシ−ＴＥＭＰＯ、４−クロロ−ＴＥＭＰＯ、４−ヒドロキシ−ＴＥＭＰＯ、４−オキソ−ＴＥＭＰＯ、４−アミノ−ＴＥＭＰＯ、２，２，６，６−テトラエチル−１−ピペリジニルオキシル、２，２，６−トリメチル−６−エチル−１−ピペリジニルオキシル、
・  Ｎ−ｔ−ブチル  １−フェニル−２−メチルプロピルニトロキサイド、
・  Ｎ−ｔ−ブチル  １−（２−ナフチル）−２−メチルプロピルニトロキサイド、
・  Ｎ−ｔ−ブチル  １−ジエチルホスホノ−２，２−ジメチルプロピルニトロキサイド、
・  Ｎ−ｔ−ブチル−１−ジベンジルホスホノ−２，２−ジメチルプロピルニトロキサイド、
・  Ｎ−（１−フェニル−２−メチルプロピル）  １−ジエチルホスホノ−１−メチルエチルニトロキサイド、
・  ジ−ｔ−ブチルニトロキサイド、
・  ジフェニルニトロキサイド、
・  ｔ−ブチル  ｔ−アミルニトロキサイド。
【０１０７】
ＰＳＡを代替手順で調製することも可能であり、それに従って、一連のさらなる重合方法を下記の従来技術から選択することができる：米国特許第４，５８１，４２９Ａ号には、式Ｒ’Ｒ”Ｎ−Ｏ−Ｙ［式中、Ｙは、不飽和単量体を重合させ得るフリーラジカル種である］で表される化合物を開始剤として用いる制御成長（ｃｏｎｔｒｏｌｌｅｄ−ｇｒｏｗｔｈ）フリーラジカル重合方法が開示されている。しかしながら、その反応の変換率は一般に低い。特にアクリレートの重合が問題になり、重合が起こるとしても収率およびモル質量が非常に低い。ＷＯ  ９８／１３３９２  Ａ１には、対称的な置換パターンを有する開鎖アルコキシアミン化合物が記述されている。ＥＰ  ７３５  ０５２  Ａ１には、狭いモル質量分布を示す熱可塑性弾性重合体を生じさせる方法が開示されている。ＷＯ  ９６／２４６２０  Ａ１には、非常に特殊なフリーラジカル化合物、例えば燐含有ニトロキサイド（これはイミダゾリジンが基になっている）などを用いた重合方法が記述されている。ＷＯ  ９８／４４００８  Ａ１には、モルホリン、ピペラジノンおよびピペラジンジオンが基になった特殊なニトロキシルが開示されている。ＤＥ  １９９  ４９  ３５２  Ａ１には、制御成長フリーラジカル重合における調節剤として複素環式アルコキシアミンが記述されている。そのようなアルコキシアミンまたは相当する遊離ニトロキサイドが更に開発されると、それに相当してポリアクリレートの製造効率が向上する。
【０１０８】
さらなる制御重合方法として原子移動ラジカル重合（ＡＴＲＰ）を用いて有利にそのようなポリアクリレート系ＰＳＡを合成することも可能であり、この場合には、好適には、一官能性もしくは二官能性の第二もしくは第三ハロゲン化物を開始剤として用いそしてこのようなハロゲン化物１種または２種以上に引き抜きを受けさせる目的でＣｕ、Ｎｉ、Ｆｅ、Ｐｄ、Ｐｔ、Ｒｕ、Ｏｓ、Ｒｈ、Ｃｏ、Ｉｒ、ＡｇまたはＡｕの錯体を用いる［ＥＰ
０  ８２４  １１１  Ａ１、ＥＰ  ８２６  ６９８  Ａ１、ＥＰ  ８２４  １１０  Ａ１、ＥＰ  ８４１  ３４６  Ａ１、ＥＰ  ８５０  ９５７  Ａ１］。更に、ＡＴＲＰのいろいろな可能性が明細書である米国特許第５，９４５，４９１  Ａ号、米国特許第５，８５４，３６４  Ａ号および米国特許第５，７８９，４８７  Ａ号に記述されている。
【０１０９】
本発明は、更に、特にＬＣＤの製造またはＬＣＤの接着で用いるに適した両面接着テープを製造する方法にも関する。本方法は、この上に既に記述した如き担体フィルム（ブロッキング防止剤が小分率で入っているか或は入っていない）を用いることで注目に価する。
【０１１０】
この種類のフィルムは公知方法を用いたのでは加工が困難であるか或は不可能である。驚くべきことに、上述した如きブロッキング防止剤含有量が低いか或はゼロのフィルムが耐熱性インプロセスフィルム（ｉｎ−ｐｒｏｃｅｓｓ  ｆｉｌｍｓ）［これの上で前記フィルム（例えばＰＥＴフィルム）を巻取り前に冷却することができる］の上を覆うようにすると前記フィルムをＰＳＡテープで用いることを管理することが可能になることを見いだした。本発明の方法の１つの変法では、そのような耐熱性インプロセスフィルムも同様に巻き取る。そのようにすると、前記フィルムの光学特性を不利に変えることなく前記フィルムのブロッキング（個々の層が一緒に焼き付けを起こすこと）を回避することができる。更に驚くべきことに、ブロッキング防止剤含有量が低いか或はゼロのフィルムでも、その担体フィルムをＰＳＡテープ製造前に粗くしておく、特にそれを粗くして粗さ（ＲＭＳ粗さの形態のデータ）が好適には５０ｎｍ以上から４００ｎｍ未満、好適には３００ｎｍ未満にしておくと、それを更に処理して所望のＰＳＡテープを得ることができると同時にそれにＰＳＡテープで望まれる特性を持たせることができることも見いだした。
【０１１１】
そのような粗さを有利にはナノエンボス加工（ｎａｎｏｅｍｂｏｓｓｉｎｇ）、例えば不織布および／または織布をフィルムの表面に押し付ける積層操作（「インターリービング」）で得ることができる。これに関連して１つの有利な積層ステーションは少なくとも２本のロールで構成されているステーションであり、前記ロール間で所望の圧縮圧力を生じさせることができる。次に、前記ロール間で前記不織布または織布を前記フィルムに積層させることで、それの表面構造を前記フィルムに移す。本発明の方法の２番目の変法では、ロール自身の中の１つの表面を前記フィルムの表面を押し付けることで表面構造を生じさせる。研磨操作を用い、相当する研磨を選択することで、前記フィルム表面の微細な粗さを微調整することができる。この場合、また２つ以上の研磨手順を次々に用いることも可能である。その結果として生じた層と前記フィルムの接着性を向上させる目的で、前記フィルムを粗くする前または後にそれにエッチング、コロナもしくはプラズマ処理および／または下塗り剤を用いた処理による前処理を受けさせておいてもよい。
【０１１２】
さらなる１つの進展では、この上に記述した工程、特に耐熱性インプロセスフィルムへの被覆と粗くすることを組み合わせて、両方を本発明の操作手順中に実施する。
【０１１３】
前記フィルムの上に反射性、従ってまた光吸収性層を生じさせる場合、前記フィルム層の片面または両面に金属、例えばアルミニウムまたは銀などによる蒸気被覆を受けさせる。特に卓越した反射および光吸収特性を達成しようとする時には、陰極噴霧被覆方法（即ちスパッタリング）による操作が有利であり、その蒸着スパッタリング操作を有利にはアルミニウムまたは銀が非常にむらなく付着するように制御する。その上、１つの非常に好適な態様では、ＰＥＴフィルムの片面または両面へのアルミニウム蒸気被覆を１作業段階で実施する。そのような金属層の使用は光が前記担体材料を通り抜けないようにするか或は通り抜ける度合を低くしかつ前記担体フィルムの表面粗さを相殺すると言った効果を有する。
【０１１４】
さらなる段階として、色素層を付着させる。その層を有利には下記のようにして得ることができる：結合剤マトリクス（好適には熱硬化系であるが、また、放射線で硬化する系も可能である）を硬化させている時に着色顔料を被膜材料マトリクスの中に混合する（特に黒色の顔料を選択する）。使用する被膜材料は、例えばポリエステル、ポリウレタン、ポリアクリレートまたはポリメタアクリレート（本分野の技術者に公知の被膜用添加剤が入っている）などであってもよい。非常に好適な１つの本発明の態様において、そのような結合剤マトリクスに混合する色素粒子はカーボンブラックまたはグラファイト粒子である。添加剤を濃度を非常に高くする（＞２０重量％）と、そのような添加剤の結果として光を吸収する度合が完全になるばかりでなくまた導電性ももたらされ、その結果として、そのような本発明の両面ＰＳＡテープは同様に帯電防止特性も有する。
【０１１５】
感圧接着剤による処理に関して、１つの好適な手順では、前記担体フィルム［または、より正確には、前記担体フィルム（このフィルムを特にこの上に記述した様式で調製しておく）に付着させておいた層］の上を溶液の状態の感圧接着剤で被覆する。ＰＳＡの固着度合を向上させる目的で、場合により、前記金属反射性層および／または色素層に前処理を受けさせておいてもよい。このように、前処理を例えばコロナもしくはプラズマなどを用いて実施してもよいか、下塗り剤を溶融状態または溶液の状態で付着させてもよいか、或はエッチングを化学的に起こさせてもよい。
【０１１６】
しかしながら、特に黒色被膜の場合にはコロナ力を最小限にすべきである、と言うのは、そのようにしないと焦げてピンホールがフィルムに生じるからである。ＰＳＡを溶液の状態で被覆する場合には、例えば乾燥用トンネルの中に熱を供給することで、溶媒を除去しかつ適宜架橋反応を開始させる。
【０１１７】
更に、この上に記述した重合体はまたホットメルト系として（即ち溶融状態で）も被覆可能である。従って、このような製造方法の場合には、当該ＰＳＡから溶媒を除去する必要があり得る。この場合には、原則として、本分野の技術者に公知の技術のいずれも使用可能である。１つの非常に好適な技術は、単軸または二軸押出し加工機を用いて濃縮を行う技術である。そのような二軸押出し加工機の作動様式は同方向回転または異方向回転であり得る。好適には、溶媒または水を２段以上の真空段階で留出させる。また、溶媒の蒸留温度に応じてカウンターヒーティング（ｃｏｕｎｔｅｒｈｅａｔｉｎｇ）も実施する。残存する溶媒の分率を好適には＜１％、より好適には＜０．５％、非常に好適には＜０．２％の率にする。そのホットメルトのさらなる加工を溶融状態で行う。
【０１１８】
被覆をホットメルトとして行う場合、いろいろな被覆方法を用いることができる。１つの変法では、ＰＳＡの被覆をロールコーティング（ｒｏｌｌ  ｃｏａｔｉｎｇ）方法で行う。いろいろなロールコーティング方法がＤｏｎａｔａｓ  Ｓａｔａｓ著「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」（ｖａｎ  Ｎｏｓｔｒａｎｄ、ニューヨーク  １９８９）に記述されている。別の変法では、メルトダイス（ｍｅｌｔ  ｄｉｅ）を用いて被覆を行う。好適なさらなる方法では被覆を押出し加工で実施する。好適には、押出し加工用ダイスを用いて押出し加工被覆を実施する。用いる押出し加工用ダイスは有利に下記の３分類の１つに属するものであってもよい：Ｔ字形ダイス、魚尾鰭形ダイスおよびコートハンガー形ダイス。それぞれのタイプはそれらの流路のデザインの点で異なる。また、被覆によってＰＳＡを配向させることも可能である。
【０１１９】
加うるに、ＰＳＡを架橋させる必要もあり得る。１つの好適な変法では電子および／または紫外線を用いて架橋を起こさせる。
【０１２０】
紫外線による架橋では、用いる紫外光開始剤に応じて、波長が２００から４００ｎｍの範囲の短波紫外線を照射することで照射を実施し、特に出力が８０から２４０Ｗ／ｃｍの高圧もしくは中圧水銀ランプを用いて照射を実施する。照射の強度を個々の紫外光開始剤の量子収率および設定すべき架橋度合に適合させる。
【０１２１】
更に、１つの態様では、電子ビームを用いてＰＳＡを架橋させることも可能である。用いることができる典型的な照射装置には、線形陰極装置、走査装置およびセグメント化陰極装置（ｓｅｇｍｅｎｔｅｄ  ｃａｔｈｏｄｅ  ｓｙｓｔｅｍｓ）（この場合には電子ビーム加速装置を用いる）が含まれる。最新技術および最も重要な工程パラメーターの詳細な記述を「Ｃｈｅｍｉｓｔｒｙ  ａｎｄ  Ｔｅｃｈｎｏｌｏｇｙ  ｏｆ  ＵＶ  ａｎｄ  ＥＢ  Ｆｏｒｍｕｌａｔｉｏｎ  ｆｏｒ  Ｃｏａｔｉｎｇｓ，Ｉｎｋｓ  ａｎｄ  Ｐａｉｎｔｓ」、第１巻、１９９１、ＳＩＴＡ（ロンドン）の中のＳｋｅｌｈｏｒｎｅによるＥｌｅｃｔｒｏｎ  Ｂｅａｍ  Ｐｒｏｃｅｓｓｉｎｇに見ることができる。典型的な加速電圧は５０ｋＶから５００ｋＶ、好適には８０ｋＶから３００ｋＶの範囲内にある。用いる散乱光線量（ｓｃａｔｔｅｒ  ｄｏｓｅｓ）は５から１５０ｋＧｙ、特に２０から１００ｋＧｙの範囲である。また、両方の架橋方法または高エネルギー照射を可能にする他の方法を用いることも可能である。
【０１２２】
本発明は、更に、本発明の両面感圧接着テープを光学液晶ディスプレー（ＬＣＤ）の接着結合または製造で用いること、それらをＬＣＤガラスの接着結合で用いること、そして本発明の感圧接着テープが製造中に用いられた液晶ディスプレーも提供する。本両面感圧接着テープを感圧接着テープとして用いる場合、それに１枚または２枚の剥離フィルムまたは剥離紙を張り付けておくことも可能である。１つの好適な態様では、シリコン被覆またはフッ素化フィルムもしくは紙、例えばシリコンまたはフッ素化重合体が基になった剥離用被膜が与えられているグラシン、ＨＤＰＥまたはＬＤＰＥ被覆紙などを用いる。
【実施例】
【０１２３】
本発明の説明を以下に行うが、本実施例の選択による結果に不必要な制限を与えることを決して望むものでない。
【０１２４】
下記の試験方法を用いた。
【０１２５】
試験方法
Ａ．  透過率
透過率の測定をＢｉｏｔｅｋ  ＫｏｎｔｒｏｎのＵｖｉｋｏｎ  ９２３を用いて１９０から９００ｎｍの波長範囲で実施した。絶対透過率を５５０ｎｍの所の値として％で報告する。
【０１２６】
Ｂ．  ピンホール
商業的に通常の種類の非常に強力な光源（例えばＬｉｅｓｅｇａｎｇｔｒａｉｎｅｒ  ４００ＫＣタイプ６４９のオーバーヘッドプロジェクター、３６Ｖのハロゲンランプ、４００Ｗ）に光を全く通さないマスクを取り付けた。そのマスクは中心部に直径が５ｃｍの円形開口部を有する。ＬＣＤ用両面接着テープを前記円形開口部の上に置く。次に、完全に暗くした環境の中でピンホールの数を電子的または裸眼で数える。光源のスイッチを入れるとピンホールを半透明な点として見ることができる。
【０１２７】
重合体１
フリーラジカル重合に通常の２００  ｌの反応槽にアクリル酸を２４００ｇ、アクリル酸２−エチルヘキシルを６４ｋｇ、Ｎ−イソプロピルアクリルアミドを６．４ｋｇおよびアセトン／イソプロパノール（９５：５）を５３．３ｋｇ仕込んだ。この反応槽の撹拌を行いながらこれに窒素ガスを４５分間通した後、この反応槽を５８℃に加熱して、２，２’−アゾイソブチロニトリル（ＡＩＢＮ）を４０ｇ加えた。その後、外部の加熱用浴を７５℃に加熱して、反応を絶えず前記外部温度で実施した。１時間の反応時間後にＡＩＢＮを更に４０ｇ加えた。５時間後および１０時間後に各場合ともアセトン／イソプロパノール（９５：５）を１５ｋｇずつ用いて希釈を実施した。６時間後および８時間後に各場合とも１００ｇのジシクロヘキシルパーオキシジカーボネート［Ｐｅｒｋａｄｏｘ  １６（商標）、Ａｋｚｏ  Ｎｏｂｅｌ］（各場合とも８００ｇのアセトンに入れた溶液の状態）を加えた。２４時間の反応時間後に反応を停止させた後、その反応混合物を室温に冷却した。
【０１２８】
架橋
シリコン被覆剥離紙（ＬｏｐａｒｅｘのＰＥ被覆剥離紙）の上をＰＳＡで溶液の状態で覆い、１００℃の乾燥用キャビネットの中で１０分間乾燥させた後、加速電圧を２００ｋＶにして２５ｋＧｙの線量で架橋させた。被膜の重量は各場合とも５０ｇ／ｍ２であった。
【０１２９】
フィルム（Ａｌ蒸気被覆）：
Ｍｉｔｓｕｂｉｓｈｉの１２μｍのＰＥＴフィルム［Ｈｏｓｔａｐｈａｎ（商標）５２１０］をブロッキング防止剤無しに押出し加工した後、ブロッキングが起こらないように、それを１３ｇ／ｍ２の紙ウエブ（ｐａｐｅｒ  ｗｅｂ）と積層させた。この状態でフィルムを巻き取って貯蔵することができた。巻き戻しを行いそして前記ウエブを剥がした後のフィルムの両面にアルミニウムによる蒸気被覆をアルミニウムの層が両面に完全に付着するまで受けさせた。そのフィルムにスパッタリング方法による蒸気被覆を３００ｍｍの幅で受けさせた。この方法では、正に帯電しているイオン化アルゴンガスを高真空度のチャンバの中に通す。その後、その帯電しているイオンが負に帯電しているＡｌ板に衝突し、そしてアルミニウムの粒子が分子レベルで脱離した後、前記板の上を通るポリエステルフィルムに付着する。
【０１３０】
参考フィルム（Ａｌ蒸気被覆）
Ｍｉｔｓｕｂｉｓｈｉの公称１２μｍのＰＥＴフィルムＲＮＫ  １２μｍの両面にアルミニウム蒸気被覆をアルミニウムの層が両面に完全に付着するまで受けさせた。そのフィルムにスパッタリング方法による蒸気被覆を３００ｍｍの幅で受けさせた。この方法では、正に帯電しているイオン化アルゴンガスを高真空度のチャンバの中に通す。その後、その帯電しているイオンが負に帯電しているＡｌ板に衝突し、そしてアルミニウムの粒子が分子レベルで脱離した後、前記板の上を通るポリエステルフィルムに付着する。
【０１３１】
黒色インクの調製
黒色インクの調製を硬化剤であるＣＶＬ  Ｎｏ．１０（Ｄａｉｎｉｐｐｏｎ  Ｉｎｋ  ａｎｄ  Ｃｈｅｍｉｃａｌｓ，Ｉｎｃ．の）を４部およびＤａｉｒｅｄｕｃｅｒ（商標）Ｖ  Ｎｏ．２０（Ｄａｉｎｉｐｐｏｎ  Ｉｎｋ  ａｎｄ  Ｃｈｅｍｉｃａｌｓ，Ｉｎｃ．の）を３５部およびまたＰａｎａｃｅａ（商標）ＣＶＬ−ＳＰＲ８０５インク（Ｄａｉｎｉｐｐｏｎ  Ｉｎｋ  ａｎｄ  Ｃｈｅｍｉｃａｌｓ，Ｉｎｃ．の塩化ビニル／酢酸ビニルが基になったインク）を１００部用いて実施した。「黒色インクＡ」の調製および前記インクに関連して示されている特性に関してＵＳ  ２００４／００２８８９５の開示内容は明らかに本明細書の開示内容に含まれる。
【０１３２】
白色インクの調製
白色インクの調製を硬化剤であるＣＶＬ  Ｎｏ．１０（Ｄａｉｎｉｐｐｏｎ  Ｉｎｋ  ａｎｄ  Ｃｈｅｍｉｃａｌｓ，Ｉｎｃ．の）を２部およびＤａｉｒｅｄｕｃｅｒ（商標）Ｖ  Ｎｏ．２０（Ｄａｉｎｉｐｐｏｎ  Ｉｎｋ  ａｎｄ  Ｃｈｅｍｉｃａｌｓ，Ｉｎｃ．の）を３５部およびまたＰａｎａｃｅａ（商標）ＣＶＬ−ＳＰ７０９インク（Ｄａｉｎｉｐｐｏｎ  Ｉｎｋ  ａｎｄ  Ｃｈｅｍｉｃａｌｓ，Ｉｎｃ．の塩化ビニル／酢酸ビニルが基になったインク）を１００部用いて実施した。「白色インクＷ」の調製および前記インクに関連して示されている特性に関してＵＳ  ２００４／００２８８９５の開示内容は明らかに本明細書の開示内容に含まれる。
【０１３３】
フィルム１（黒色／黒色）：
前記黒色インクを前記Ａｌ被覆フィルム［Ｈｏｓｔａｐｈａｎ（商標）５２１０が基になった］の両面に付着させた後、４５℃で４８時間乾燥させる。黒色の被覆用材料で覆った面は完全かつ均一に黒色である。その被膜重量は各場合とも約２ｇ／ｍ２である。
【０１３４】
フィルム２（黒色／黒色）：
前記白色インクを前記Ａｌ被覆フィルム［Ｈｏｓｔａｐｈａｎ（商標）５２１０が基になった］の両面に付着させた後、４５℃で４８時間乾燥させる。その被膜重量は各場合とも約２ｇ／ｍ２である。次に、両面に前記黒色インクによる被覆を再び受けさせる。乾燥を再び４５℃で４８時間実施する。その被覆用材料で二重に被覆した面は完全かつ均一に黒色である。両方のインクの被膜重量は１面当たり４ｇ／ｍ２である。
【０１３５】
参考フィルム１（黒色／黒色）：
前記黒色インクを前記Ａｌ被覆フィルム［Ｈｏｓｔａｐｈａｎ（商標）ＲＮＫ  １２μｍが基になった］の両面に付着させた後、４５℃で４８時間乾燥させる。黒色の被覆用材料で覆った面は完全かつ均一に黒色である。その被膜重量は各場合とも約２ｇ／ｍ２である。
【０１３６】
参考フィルム２（黒色／黒色）：
前記白色インクを前記Ａｌ被覆フィルム［Ｈｏｓｔａｐｈａｎ（商標）ＲＮＫ  １２μｍが基になった］の両面に付着させた後、４５℃で４８時間乾燥させる。その被膜重量は各場合とも約２ｇ／ｍ２である。次に、両面に前記黒色インクによる被覆を再び受けさせる。乾燥を再び４５℃で４８時間実施する。その被覆用材料で二重に被覆した面は完全かつ均一に黒色である。両方のインクの被膜重量は１面当たり４ｇ／ｍ２である。
【０１３７】
実施例１
フィルム１の両面に重合体１を５０ｇ／ｍ２積層させることによる被覆を受けさせる。
【０１３８】
実施例２
フィルム２の両面に重合体１を５０ｇ／ｍ２積層させることによる被覆を受けさせる。
【０１３９】
参考実施例１
参考フィルム１の両面に重合体１を５０ｇ／ｍ２積層させることによる被覆を受けさせる。
【０１４０】
参考実施例２
参考フィルム２の両面に重合体１を５０ｇ／ｍ２積層させることによる被覆を受けさせる。
【０１４１】
結果
実施例１および２に試験を参考実施例１および２と一緒に試験方法ＡおよびＢに従って受けさせた。その結果を表１に示す。
【０１４２】
【表１】
2008521990.tif 000007
【０１４３】
表１に示した結果から、実施例１から２の方が光学的欠陥（ピンホールの存在無し）の点で参考実施例１および２より有意に優れていることは明らかである。従って、ＬＣＤ用途の場合に光学的欠陥を回避することができる。
【０１４４】
従って、そのような結果は、ブロッキング防止剤が入っていないフィルムを用いるとピンホールの数が少なくなってゼロになり得ることを示している。
【０１４５】
独創的かつ驚くべきことに、本発明のＰＳＡテープは製造の如何なる段階でもブロッキングを示さない。このことは片面または両面に金属被覆を受けさせたフィルムにも当てはまりかつ片面もしくは両面被覆後でさえ継続して当てはまる。そのような有利な特徴は本分野の技術者が予測することができるものではない。
【０１４６】
本発明は、また、非常に薄い、例えば１２μｍのフィルムを用いているにも拘らず非常に良好な黒色を有し、従って優れた（非常に高い）光吸収挙動が存在する非常に薄い感圧接着テープを初めて提供することを可能にするものである。本感圧接着テープは、液晶ディスプレーの製造時およびまた取り付け（接着結合）時にも実質的により最適な接着結合を生じさせることを可能にするものである。
【図面の簡単な説明】
【０１４７】
【図１】光を吸収する両面黒色接着テープの原理。
【図２−５】本発明のＰＳＡテープ。
【符号の説明】
【０１４８】
１  ＬＣＤガラス
２  両面黒色接着テープ
３  感圧接着剤
４  光源（ＬＥＤ）
５  光線
６  両面接着テープ
７  光導波管
８  反射性フィルム
９  ＬＣＤケーシング
１０  可視領域
１１  「ブラインド」領域
（ａ）担体フィルム層
（ｂ）金属反射性層
（ｃ）（１番目の）色素層
（ｃ’）さらなる色素層
（ｄ）ＰＳＡ層
（ｄ’）ＰＳＡ層
【図１】
2008521990.tif 000008
【図２】
2008521990.tif 000009
【図３】
2008521990.tif 000010
【図４】
2008521990.tif 000011
【図５】
2008521990.tif 000012
【国際調査報告】
2008521990.tif 000013
2008521990.tif 000014
2008521990.tif 000015
2008521990.tif 000016
2008521990.tif 000017
2008521990.tif 000018